(57)【特許請求の範囲】
【請求項１】
酸性基置換アニリンを塩基性物質の存在下で重合させて得られた導電性高分子を含む溶液から、イオン交換法にて塩基性物質を除去する水溶性導電性高分子に対する塩基性物質の比率が1質量％以下である導電性高分子溶液の製造方法。
【請求項２】
酸性基置換アニリンがアルコキシ置換アミノベンゼンスルホン酸である請求項１記載の導電性高分子溶液の製造方法。
【発明の詳細な説明】
【技術分野】
【０００１】
本発明は、導電性高分子溶液及びその製造方法に関する。該導電性高分子溶液はスプレー、ディップ等の簡便な手法で各種帯電防止用途に適応可能である
【背景技術】
【０００２】
導電性高分子として、ドープされたポリアニリンは良く知られているが、それらは殆ど全ての溶剤に不溶であり、成形、加工性に難点がある。近年ドープ剤を添加することなく導電性を発現する自己ドープ性かつ可溶性の導電性高分子として、スルホン酸基置換アニリンまたはカルボキシ基置換アニリンなどの酸性基置換アニリンを塩基性物質の存在下で酸化剤により重合し導電性高分子を得る方法が提案されている。該導電性高分子は溶剤に溶解した後、スプレー、ディップ等の簡便な手法で各種帯電防止用途に適応可能である。
【０００３】
しかしこの方法では、導電性高分子を重合する際に塩基性物質を用いることが必要となり、得られた導電性高分子の酸性基の一部が該塩基性化合物と塩を形成した状態で得られる。  
【０００４】
このため導電性高分子の自己ドープが阻害されてしまい、本来、導電性高分子が有する導電性を十分に発揮できていない。また、酸性基の一部が該塩基性物質と塩を形成しているために、加熱によるスルホン酸基の脱離が阻害されてしまい、基材に塗布後、加熱処理を行なっても導電性塗膜に十分な耐水性を付与することができなかった。
【０００５】
このため特許文献１には、酸性基置換アニリンを塩基性物質の存在下で酸化剤により重合した導電性高分子を酸含有溶液で処理することで導電性高分子を精製した後、水に溶解し導電性高分子溶液を得る方法が記載されている。
【先行技術文献】
【特許文献】
【０００６】
【特許文献１】特開平７−１９６７９１号公報
【発明の開示】
【発明が解決しようとする課題】
【０００７】
しかし、この方法では導電性高分子を固体状態で処理するため、導電性高分子の酸性基の一部と塩を形成している塩基性物質の除去が十分ではなく、導電性高分子の導電性を十分に発揮できておらず、導電性高分子組成物から得られた導電性塗膜の導電性、基材に塗布後の加熱処理を行なった後の耐水性がまだ不十分であるという課題があった。また、該導電性高分子水溶液を酸で処理する場合には、酸が該導電性高分子水溶液中に溶解して混入してしまう為、塩基性物質を十分に除去することは出来ないだけでなく、混入した酸を分離する新たな工程が必要となる。
また、重合時に塩基性物質を使用しない水溶性導電性高分子であっても溶液の安定性を向上させるために塩基性物質を添加する場合があったが、この場合も導電性等の性質が経時変化するという問題があった。
【０００８】
本発明はこれらの課題を解決することを目的とする。
【課題を解決するための手段】
【０００９】
本発明の要旨は、酸性基置換アニリンを塩基性物質の存在下で重合させて得られた導電性高分子を含む溶液から、イオン交換法にて塩基性物質を除去する水溶性導電性高分子に対する塩基性物質の比率が1質量％以下である導電性高分子溶液の製造方法である。なお、本発明において「水溶性」とは、水１０ｇ（液温２５℃）に、０．１ｇ以上均一に溶解することを意味する。「導電性」とは、１０９Ω・ｃｍ以下の体積抵抗率を有することである。
【発明の効果】
【００１０】
本発明によれば、導電性及び耐水性に優れた導電性塗膜が得られる。
【発明を実施するための最良の形態】
【００１１】
本発明は、水溶性導電性高分子、溶剤及び塩基性物質を含有する導電性高分子溶液であり、水溶性導電性高分子に対する塩基性物質の比率が1質量％以下である導電性高分子溶液である。塩基性物質の含有率が低いため、導電性及び耐水性に優れる。本発明では、酸性基置換アニリンを、塩基性物質の存在下で重合させて得られた導電性高分子を含む溶液から、イオン交換法にて塩基性物質を除去することが必要である。塩基性物質は導電性高分子溶液において導電性高分子に対する塩基性物質の比率が1質量％以下となるように除去することが好ましい。
【００１２】
本発明のイオン交換法とは、陽イオン交換高分子を用いたイオン交換方法、電気透析法が挙げられる。
【００１３】
イオン交換法を用いることにより、溶液状態で導電性高分子の酸性基と塩を形成している塩基性物質を除去することができ、従来の固体状態で導電性高分子を処理する方法に比べ、導電性高分子溶液から得られた塗膜の導電性が向上する。  
【００１４】
陽イオン交換高分子を用いる場合、陽イオン交換高分子に対する導電性溶液の量は、例えば５％のアニリン系導電性ポリマー水溶液の場合、陽イオン交換高分子に対して１０倍の容積までが好ましく、５倍の容積までがより好ましい。
【００１５】
電気透析法の場合、電気透析法のイオン交換膜は特に限定はされないが、不純物の拡散による浸透を抑制するために、一価イオン選択透過処理が施されたイオン交換膜であって、分画分子量が３００以下のものを使用することが好ましい。このようなイオン交換膜として、ネオセプタＣＭＫ（カチオン交換膜、分画分子量３００、株式会社アストム製）や、ネオセプタＡＭＸ（アニオン交換膜、分画分子量３００、株式会社アストム製）を例示することができる。
【００１６】
また、アニオン交換層、カチオン交換層を張り合わせた構造を持ったイオン交換膜であるバイポーラ膜を用いてもよい。このようなバイポーラ膜としてＰＢ−１Ｅ／ＣＭＢ（株式会社アストム製）を例示することができる。
【００１７】
電気透析における電流密度は限界電流密度以下であることが好ましい。バイポーラ膜での印加電圧は、１０〜５０Ｖの範囲が好ましく、２５〜３５Ｖの範囲がさらに好ましい。
【００１８】
なお、導電性高分子を含む溶液の溶剤としては、導電性高分子を溶解するものであれば特に限定されないが、水または水と水に可溶な有機溶媒との混合溶媒が好ましい。
【００１９】
水に可溶な有機溶媒としては、メタノール、エタノール、イソプロピルアルコール、プロピルアルコール、ブタノール等のアルコール類；アセトン、エチルイソブチルケトン等のケトン類；エチレングリコール、エチレングリコールメチルエーテル等のエチレングリコール類；プロピレングリコール、プロピレングリコールメチルエーテル、プロピレングリコールエチルエーテル、プロピレングリコールブチルエーテル、プロピレングリコールプロピルエーテル等のプロピレングリコール類；Ｎ，Ｎ−ジメチルホルムアミド、Ｎ，Ｎ−ジメチルアセトアミド等のアミド類；Ｎ−メチルピロリドン、Ｎ−エチルピロリドン等のピロリドン類等が挙げられる。イオン交換の効率の観点では、水が好ましい。
【００２０】
また導電性高分子は、酸性基置換アニリンを塩基性物質の存在下で酸化剤により公知の方法で重合させて得ることができる。また、酸性基置換ピロールや酸性基置換チオフェンを公知の方法で重合させたものでもよい。
【００２１】
酸性基置換アニリンとしては、スルホン基置換アニリンまたはカルボキシル基置換アニリンが挙げられ、好ましくはスルホン基置換アニリンであり、カルボキシル基置換アニリンに比べ導電性が高い傾向を示す。
【００２２】
スルホン基置換アニリンとして代表的なものは、アミノベンゼンスルホン酸類であり、具体的には、アルキル基置換アミノベンゼンスルホン酸類、アルコキシ置換アミノベンゼンスルホン酸類、ヒドロキシ基置換アミノベンゼンスルホン酸類、ニトロ基置換アミノベンゼンスルホン酸類、フルオロアミノベンゼンスルホン酸、クロロアミノベンゼンスルホン酸、ブロムアミノベンゼンスルホン酸などのハロゲン基置換アミノベンゼンスルホン酸類などが挙げられ、アルコキシ置換アミノベンゼンスルホン酸が重合率の向上の点で好ましい。なお、アルコキシ置換アミノベンゼンスルホン酸としては、例えば２−アミノアニソール−３−スルホン酸，２−アミノアニソール−４−スルホン酸，２−アミノアニソール−６−スルホン酸，３−アミノアニソール−２−スルホン酸，３−アミノアニソール−４−スルホン酸，３−アミノアニソール−５−スルホン酸が挙げられる。
【００２３】
また、塩基性物質としては、脂式アミン類、環式飽和アミン類、環式不飽和アミン類、無機塩基などが好ましく用いられる。
【００２４】
脂式アミン類としてメチルアミン、ジメチルアミン、トリメチルアミン、エチルアミン、ジエチルアミン、トリエチルアミン、エチルメチルアミン、エチルジメチルアミン、ジエチルメチルアミン、アンモニウムヒドロキシド化合物を挙げることができる。
【００２５】
環式飽和アミン類としては、ピペリジン、ピロリジン、モルホリン、ピペラジンおよびこれらの骨格を有する誘導体ならびにこれらのアンモニウムヒドロキシド化合物などが好ましく用いられる。
【００２６】
環式不飽和アミン類としては、ピリジン、α−ピコリン、β−ピコリン、γ−ピコリン、キノリン、イソキノリン、ピロリンおよびこれらの骨格を有する誘導体ならびにこれらのアンモニウムヒドロキシド化合物などが好ましく用いられる。
【００２７】
これら塩基性物質の中でも特に好ましいものとしては、メチルアミン、ジメチルアミン、トリメチルアミン、エチルアミン、ジエチルアミン、トリエチルアミン、エチルメチルアミン、エチルジメチルアミン、ジエチルメチルアミン、ピリジン、α−ピコリン、β−ピコリン、γ−ピコリン等が挙げられる。
【００２８】
これらの塩基性物質のうち、イオン交換での除去のし易さで強塩基よりも弱塩基が好ましい。なおこれらの塩基性化合物は、それぞれ任意の割合で混合して用いることもできる。
【００２９】
また前記塩基性物質の濃度は０．１〜１０．０ｍｏｌ／ｌが好ましく、０．２〜８．０ｍｏｌ／ｌがさらに好ましい。塩基性物質の濃度が０．１ｍｏｌ／ｌ未満の場合、得られるポリマーの収率が低下し、１０．０ｍｏｌ／ｌを超える場合、導電性が低下する傾向を示す。
前記スルホン酸基置換アニリンと塩基性物質の質量比は、スルホン酸基置換アニリン：塩基性物質＝１：１００〜１００：１であることが好ましく、より好ましくは１０：９０〜９０：１０である。ここで、塩基性物質の割合が低いと反応性が低下したり、得られる導電性高分子の導電性が低下したりすることがある。一方、塩基性物質の割合が高いと、得られる導電性高分子中の酸性基と塩基性化合物が塩を形成する割合が高くなり、導電性高分子の導電性が低下することがある。
【００３０】
重合方法としては、酸化剤による公知の酸化重合を行えばよく、酸化剤溶液中にモノマー溶液を滴下する方法、モノマー溶液中に酸化剤溶液を滴下する方法、別の反応器に酸化剤溶液およびモノマー溶液を同時に滴下する反応方法が挙げられる。また、このとき、触媒として、鉄、銅などの遷移金属化合物を添加してもよい。塩基性物質はモノマー溶液中に存在させることが好ましい。
【００３１】
また酸化剤としては、特に限定されないが、ペルオキソ二硫酸、ペルオキソ二硫酸アンモニウム、ペルオキソ二硫酸ナトリウム及びペルオキソ二硫酸カリウムなどのペルオキソ二硫酸類、過酸化水素等が挙げられ、重合率の点でペルオキソ二硫酸アンモニウムが好ましい。
【００３２】
重合は、重合系内を撹拌しながら行うことが好ましい。重合時の反応温度は、５０℃以下が好ましく、−１５〜５０℃がより好ましく、−１０〜４０℃がさらに好ましい。該反応温度が５０℃を越えると、副反応の進行や、主鎖の酸化還元構造の変化により導電性が低下するおそれがある。また、−１５℃未満では、反応時間が長引くことがある。重合時間は１〜２４時間が好ましい。導電性高分子は重合度が、３〜５０００、好ましくは５〜５０００であり、数平均分子量は約１９００〜３２４００００、好ましくは３２００〜３２４００００である。
【００３３】
重合後、得られた反応液中には未反応のモノマーが溶解している。そのため、該反応液から重合体を分離する操作を行う。この際用いる分離装置としては、減圧濾過、加圧濾過、遠心分離、遠心濾過等が用いられるが、特に遠心分離、遠心濾過などの分離装置を用いることが、高純度のものが得られやすく好ましい。
【００３４】
また、重合体を分離後、洗浄溶剤により洗浄しても良い。該洗浄溶剤としては、メタノール、エタノール、ｉｓｏ−プロパノール、ｎ−プロパノール、ｔ−ブタノール等のアルコール類、アセトン、アセトニトリル、Ｎ，Ｎ−ジメチルホルムアミド，Ｎ−メチルピロリドン、ジメチルスルホキシド等が、高純度のものが得られるため好ましい。特にメタノール、エタノール、ｉｓｏ−プロパノール、アセトン、アセトニトリルが効果的である。
【００３５】
次に、得られた重合体を乾燥した後、溶剤に溶解することで導電性高分子溶液が得られ、該導電性高分子溶液を前述のイオン交換法にて塩基性物質を除去することで、本発明の導電性高分子溶液が得られる。導電性高分子溶液中の導電性高分子の濃度は１〜１０質量％が好ましい。
【００３６】
本発明の製造方法によって得られた導電性高分子溶液は、一般の塗料に用いられる方法によって基材の表面に塗布される。例えばグラビアコーター、ロールコーター、カーテンフローコーター、スピンコーター、バーコーター、リバースコーター、キスコーター、ファンテンコーター、ロッドコーター、エアドクターコーター、ナイフコーター、ブレードコーター、キャストコーター、スクリーンコーター等の塗布方法、スプレーコーティング等の噴霧方法、ディップ等の浸漬方法等が用いられる。
さらに本発明の導電性高分子溶液からなる塗膜に耐水性を与える手段として、１２０℃〜２８０℃の範囲、好ましくは１３０℃〜２５０℃の範囲で塗膜を加熱することが好ましい。１２０℃未満であると塗膜の耐水性が不十分となりやすい。また、２８０℃より高いと塗膜の導電性が低下しやすい。
【００３７】
また、加熱処理時間は、１０分〜３０分、好ましくは１５分〜２５分の範囲である。１０分より短い時間であると耐水性が不十分となりやすく、３０分を越えると塗膜の導電性が低下しやすい。
【００３８】
導電性高分子溶液を塗工する基材としては、高分子化合物、木材、紙材、セラミックス及びそれらフィルムまたはガラス板などが用いられる。例えば高分子化合物及びフィルムとしては、ポリエチレン、ポリ塩化ビニル、ポリプロピレン、ポリスチレン、ＡＢＳ高分子、ＡＳ高分子、メタクリル高分子、ポリブタジエン、ポリカーボネート、ポリアリレート、ポリフッ化ビニリデン、ポリアミド、ポリイミド、ポリアラミド、ポリフェニレンサルファイド、ポリエーテルエーテルケトン、ポリフェニレンエーテル、ポリエーテルニトリル、ポリアミドイミド、ポリエーテルサルホン、ポリサルホン、ポリエーテルイミド、ポリブチレンテレフタレート及びそのフィルムなどが挙げられる。これらの高分子フィルムは、少なくともその一つの面上に透明導電性高分子膜を形成させるため、該高分子膜の密着性を向上させる目的で上記フィルム表面をコロナ表面処理またはプラズマ処理することが好ましい。
【実施例】
【００３９】
以下に、実施例を挙げて本発明を具体的に説明するが、本発明はこれらの例によって限定されない。なお、実施例中の評価方法は以下の通りである。各評価結果は表１に示した。
【００４０】
＜表面抵抗値＞
５ｃｍ×５ｃｍのガラス基材に導電性高分子溶液をスピンコート塗布（２０００ｒｐｍ×６０ｓｅｃ）し、膜厚約０．１μｍの導電体膜を形成後、ホットプレートにて８０℃で２分間加熱処理を行った。得られたガラス基板を温度２３℃、湿度５５％の条件下でハイレスタＭＣＰ−ＨＴ２６０（三菱化学社製）を用い２端子法（電極間距離２０ｍｍ）にて表面抵抗値を測定し、導電性の指標とした。
【００４１】
＜耐水性試験＞
上記と同様の条件で導電性高分子溶液をスピンコート塗布したガラス基板を１２０℃のホットプレートで１５分間加熱し、ビーカー中の常温の水２００ｍｌに浸漬して目視で透明導電性高分子膜の溶解（溶出）の具合を観察した。なお、耐水性評価は以下の基準とした。
○：透明導電性高分子膜を形成したガラス基板をビーカー中の水に浸漬し３時間後、目視観察で透明導電性高分子膜が完全に残り、水に膜から由来する溶出（着色）が認められない。
×：透明導電性高分子膜を形成したガラス基板をビーカー中の水に浸漬した直後に、目視観察で透明導電性高分子膜の完全溶解が認められる。
＜塩基性物質の定量＞
固形分５％の導電性高分子溶液０．５ｍｇ中に、２ｍｏｌ／ｌの水酸化ナトリウム水溶液１ｍｌを加え、この混合溶液をヘキサン５ｍｌで４回抽出した。ヘキサン抽出液を合わせた後、内部標準として酢酸ブチル５μｌを添加し、ガスクロマトグラフィー分析により塩基性物質を定量した。導電性高分子固形分中の塩基性物質の質量％を求めた。
【００４２】
（導電性高分子Ａ）
２−アミノアニソール−４−スルホン酸１ｍｏｌを０℃で４ｍｏｌ／ｌ濃度のトリエチルアミンの溶液（水：アセトニトリル＝３：７）３００ｍｌに溶解し、ペルオキソ二硫酸アンモニウム１ｍｏｌを含む溶液（水：アセトニトリル＝３：７）１Ｌ中に冷却下で滴下した。滴下終了後２５℃で１２時間攪拌したのち、反応生成物を遠心濾過器にて濾別後、メチルアルコールにて洗浄後乾燥し、導電性高分子Ａの粉末１８５ｇを得た。Ｍｗは１３，７００, Ｍｎは３，４００であった。
【００４３】
（導電性高分子水溶液Ａ−０）
導電性高分子Ａの粉末１７０gを水３２３０ｇに溶解し、固形分５質量％の導電性高分子の水溶液Ａ−０を３４００ｇを得た。
【００４４】
（導電性高分子Ｂ）
２−アミノアニソール−４−スルホン酸１ｍｏｌを０℃で４ｍｏｌ／ｌ濃度のピリジンの溶液（水：アセトニトリル＝３：７）３００ｍｌに溶解し、ペルオキソ二硫酸アンモニウム１ｍｏｌを含む溶液（水：アセトニトリル＝３：７）１Ｌ中に冷却下で滴下した。滴下終了後２５℃で１２時間攪拌したのち、反応生成物を遠心濾過器にて濾別後、メチルアルコールにて洗浄後乾燥し、導電性高分子Ｂの粉末１８５ｇを得た。Ｍｗは１２，１００，Ｍｎは３，１００であった。
【００４５】
（導電性高分子水溶液Ｂ−０）
導電性高分子Ｂの粉末１６０gを水３０４０ｇに溶解し、固形分５％の導電性高分子Ｂの水溶液３２００ｇを得た。
【００４６】
実施例１（導電性高分子水溶液Ａ−１）
超純水によりよく洗浄した陽イオン交換高分子（オルガノ製アンバーライトＩＲ−１２０Ｂ（Ｈ））約１００ｍｌのカラムに、導電性高分子水溶液Ａ−０を２００ｇ、１０ｍｌ／分（ＳＶ＝６［１／ｈ］）の条件で通液して塩基を除去し、固形分５質量％の導電性高分子Ａ−１の水溶液を得た。なお、ＳＶ＝（カラムへの通液流量）／（カラムに充填した樹脂量）と定義される。得られた導電性高分子水溶液の評価結果を表１に示す。
【００４７】
実施例２（導電性高分子水溶液Ａ−２）
導電性高分子水溶液Ａ−０を３００ｇ、バイポーラ膜（ＢＰ−１Ｅ／ＣＭＢ）を設置した電気透析装置（株式会社アストム製  アシライザーＥＸ３Ｂ）の脱イオン室に入れ、電極液として１Ｎの水酸化ナトリウム水溶液、アルカリ液として０．１Ｎの水酸化ナトリウム水溶液を使用し、電圧３１Ｖで電気透析を６０分間行い、脱イオン室より固形分５質量％の導電性高分子水溶液Ａ−２を３２０ｇ得た。得られた導電性高分子水溶液の評価結果を表１に示す。
【００４８】
実施例３（導電性高分子水溶液Ｂ−１）
超純水により良く洗浄した陽イオン交換高分子（オルガノ製アンバーライトＩＲ−１２０Ｈ）約１００ｍｌのカラムに、導電性高分子水溶液Ｂ−０を２００ｇ、１０ｍｌ／分（ＳＶ＝６）の速度で通し、固形分５質量％の導電性高分子Ｂ−１水溶液を得た。
得られた導電性高分子水溶液の評価結果を表１に示す。
【００４９】
比較例１（導電性高分子水溶液Ａ−０）
導電性高分子水溶液Ａ−０をイオン交換法による処理を行わずに各評価を行った。評価結果を表１に示す。塩基性物質が除去されていないため、導電性、耐水性が不十分なものとなった。
【００５０】
比較例２（導電性高分子水溶液Ｂ−０）
導電性高分子水溶液Ｂ−０をイオン交換法による処理を行わずに導電体膜を形成し、各評価を行った。評価結果を表１に示す。塩基性物質が除去されていないため、導電性、耐水性が不十分なものとなった。
【００５１】
比較例３（導電性高分子水溶液Ａ−３）
導電性高分子Ａの粉末１５ｇを１モル／リットルのｐ−トルエンスルホン酸のアセトン溶液中で１時間攪拌し、ろ別洗浄後、乾燥し、重合体粉末を１０ｇ得た。
この重合体粉末５重量部を水１００重量部に室温下にて溶解して固形分５質量％の導電性高分子水溶液Ａ−３の５％水溶液を得た。
得られた導電性高分子水溶液の評価結果を表１に示す。導電性高分子Ａを酸含有溶液で処理したが、塩基性物質の除去が不十分で、導電性、耐水性が不十分なものとなった。
【００５２】
【表１】
0005630647.tif 000002